(57)【要約】  流速特性と吸着特性がともに改善されたクロマトグラフィー用充填剤を提供する。特に抗体医薬製造における免疫グロブリンの分離精製に適したクロマトグラフィー用充填剤を提供する。多孔性セルロース粒子に、極限粘度０．２１〜０．９０ｄＬ／ｇを有する多糖類が付加してなる多孔性セルロース系ゲルであって、前記多孔性セルロース系ゲルの単位体積あたりの乾燥重量が、前記多孔性セルロース粒子の単位体積あたりの乾燥重量の１．０６〜１．４０倍である多孔性セルロース系ゲルを用いる。多孔性セルロース粒子に所定の極限粘度を有する多糖類を所定量付加することによって、流速特性と吸着特性を改善することができる。【特許請求の範囲】
【請求項１】
多孔性セルロース粒子に、極限粘度０．２１〜０．９０ｄＬ／ｇを有する多糖類が付加してなる多孔性セルロース系ゲルであって、前記多孔性セルロース系ゲルの単位体積あたりの乾燥重量が、前記多孔性セルロース粒子の単位体積あたりの乾燥重量の１．０６〜１．４０倍であることを特徴とする多孔性セルロース系ゲル。
【請求項２】
前記多孔性セルロース粒子は、粒子径３０〜２００μｍを有し、且つ、重量平均分子量１．５×１０５Ｄａの標準ポリエチレンオキシドで純水を移動相として使用した時のＫａｖで表されるゲル分配係数０．１５〜０．６を有するものである、請求項１記載の多孔性セルロース系ゲル。
【請求項３】
前記多糖類はデキストランである、請求項１又は２記載の多孔性セルロース系ゲル。
【請求項４】
前記多糖類はプルランである、請求項１又は２記載の多孔性セルロース系ゲル。
【請求項５】
前記多孔性セルロース粒子は、水膨潤度５〜２０ｍｌ／ｇを有する架橋セルロース粒子である、請求項１〜４のいずれか１項に記載の多孔性セルロース系ゲル。
【請求項６】
請求項１〜５のいずれか１項に記載の多孔性セルロース系ゲルにリガンドが付加してなる、クロマトグラフィー用充填剤。
【請求項７】
前記リガンドはスルホン基である、請求項６記載の充填剤。
【請求項８】
前記リガンドの導入量は、イオン交換容量で０．１３〜０．３０ｍｍｏｌ／ｍｌである、請求項７記載の充填剤。
【請求項９】
前記リガンドは硫酸エステル基である、請求項６記載の充填剤。
【請求項１０】
前記リガンドの導入量は、硫黄含量で５０００〜６００００ｐｐｍである、請求項９記載の充填剤。
【請求項１１】
免疫グロブリン精製用である、請求項６〜８のいずれか１項に記載の充填剤。
【請求項１２】
免疫グロブリンの吸着量が１５０〜２５０ｍｇ／ｍｌである、請求項１１記載の充填剤。
【請求項１３】
免疫グロブリンの吸着量が１９０〜２５０ｍｇ／ｍｌである、請求項１２記載の充填剤。
【請求項１４】
多孔性セルロース粒子に、極限粘度０．２１〜０．９０ｄＬ／ｇを有する多糖類が付加してなる多孔性セルロース系ゲルであって、前記多孔性セルロース系ゲルの単位体積あたりの乾燥重量が、前記多孔性セルロース粒子の単位体積あたりの乾燥重量の１．０６〜１．４０倍である多孔性セルロース系ゲルに、リガンドを付加する工程を含む、クロマトグラフィー用充填剤の製造方法。
【請求項１５】
前記多孔性セルロース粒子は、粒子径３０〜２００μｍを有し、且つ、重量平均分子量１．５×１０５Ｄａの標準ポリエチレンオキシドで純水を移動相として使用した時のＫａｖで表されるゲル分配係数０．１５〜０．６を有するものである、請求項１４記載の方法。
【請求項１６】
前記多糖類がデキストランである、請求項１４又は１５記載の方法。
【請求項１７】
前記多糖類がプルランである、請求項１４又は１５記載の方法。
【請求項１８】
請求項６〜８及び１１〜１３のいずれか１項に記載の充填剤を用いて免疫グロブリンを分離精製する工程を含む、免疫グロブリン製剤の製造方法。
【発明の詳細な説明】
【技術分野】
【０００１】
本発明は、クロマトグラフィー用充填剤、特に抗体医薬に利用できる免疫グロブリン、血液製剤用バイオ医薬などタンパク質製剤などの分離精製に適した陽イオン交換型クロマトグラフィー用充填剤の製造と使用に関する。
【背景技術】
【０００２】
近年、抗体医薬に代表されるタンパク質製剤は、大量発酵及び高力価発酵により生産性が向上している。それに伴い精製工程も効率化が求められている。特に、精製に使用されるクロマトグラフィー用充填剤の高流速化と高吸着化は、コスト削減にもつながるために、改善が望まれている。【０００３】
高流速化を実現するために、ベースゲルを架橋して強度を上げる手法で製造されたクロマトグラフィー用充填剤が開発されている。さらに、これらの架橋ゲルに、デキストランなどの親水性高分子を組み合わせることで、吸着性が向上することが知られており、このような親水性高分子を導入した多孔性基材が、クロマトグラフィー用充填剤の開発領域において注目されている。
例えば、非特許文献１（Journal of Chromatography A,679 (1994) 11-22）では、ポリスチレン−シリカからなるコア粒子にイオン交換基が付加してなる、デキストラン由来のハイドロゲルからなるイオン交換吸着剤（Biosepra社（フランス）より「S  HyperD（商標）」として市販されている）を用いることで、タンパク質の吸着性能が向上することが報告されている。【０００４】
また、特許文献１（特開２００８−５２８９６６号公報）では、メタクリレートポリマー粒子にポリエチレンイミンが付加してなるクロマトグラフィー用充填剤を用いることで、タンパク質の吸着特性が増強したことが報告されている。
さらに、特許文献２（特開２００８−２３２７６４号公報）では、多孔性メタクリレート粒子に分子量５０万のプルランを固定化したゲルに、２−ブロモエタンスルホンを用いてリガンドを導入することで、良好な流速特性を示す強カチオンイオン交換型クロマトグラフィー用マトリクスが得られたことが記載されている。ここでは、ヒト免疫グロブリンの吸着容量１６０ｍｇ／ｍｌを達成したことが報告されている。【０００５】
また、非特許文献２（Journal of Chromatography A,1146 (2007) 202-215）では、アガロースからなるコア粒子にデキストランを用いて表面修飾を施したときの効果について報告されている。これによれば、デキストランを用いてコア粒子の表面を修飾することで、目的とするタンパク質の担体内における拡散性が向上するため、対象物の物質移動が増大するとされている。そして、このような設計のクロマトグラフィー用充填剤の例として、ＧＥヘルスケアサイエンス社から「SP Sepharose（商標）XL」が市販されている。【０００６】
さらに、特許文献３（国際公開第２００７−０２７１３９号パンフレット）では、抗体医薬製造用に利用できる陽イオン交換型クロマトグラフィー用ゲルマトリクスの例として、架橋アガロースゲルに分子量４０ｋＤａのデキストランが共有結合してなる粒子に、ビニルスルホン酸を用いてイオン交換基を導入することで、１４３ｍｇ／ｍｌの免疫グロブリン（ＩｇＧ）吸着性能を持つゲルが得られたことが報告されている。【０００７】
上記のように、ベースゲルに親水性高分子を付加させることにより、吸着性能が向上することが報告されている。しかし、特に、抗体医薬の製造分野では、製造の大容量化及び高力価化が鋭意実践されており、そのため精製基材に対しても高流速と動的吸着特性の更なる改善が強く望まれている。【０００８】
クロマトグラフィー用充填剤として代表的なシリカを基材とする充填剤は高流速性に優れている。しかし、アルカリ条件下において材質が不安定であるため、一般的なアルカリ洗浄性に対して不利となる。【０００９】
一方、多糖類を基材とするクロマトグラフィー用充填剤はアルカリ耐性が強い。また、多糖類を基材とするクロマトグラフィー用充填剤は、タンパク質サイズの分離精製に好適な多孔性を有しており、タンパク質又はワクチン製剤の分離精製用として有望である。【００１０】
代表的な多糖類であるセルロースとアガロースとでは、セルロースの方が水素結合のネットワークが強固なため、クロマトグラフィー用充填剤に求められている高流速化には有利である。しかし、これまで、セルロースを基材とし、タンパク質製剤、特に抗体医薬のための免疫グロブリンの分離精製に好適な流速特性と吸着特性を実現した例はない。
【先行技術文献】
【特許文献】
【００１１】
【特許文献１】特開２００８−５２８９６６号公報
【特許文献２】特開２００８−２３２７６４号公報
【特許文献３】国際公開第２００７−０２７１３９号パンフレット
【非特許文献】
【００１２】
【非特許文献１】Journal of Chromatography A,679 (1994) 11-22
【非特許文献２】Journal of Chromatography A,1146 (2007) 202-215
【発明の概要】
【発明が解決しようとする課題】
【００１３】
上記のような状況の中で、流速特性と吸着特性がともに改善されたクロマトグラフィー用充填剤の提供が求められている。特に、抗体医薬製造における免疫グロブリンの分離精製に適したクロマトグラフィー用充填剤、またはヘパリンゲル代替のクロマトグラフィー用充填剤の提供が望まれている。
【課題を解決するための手段】
【００１４】
本発明者らは、鋭意努力の結果、多孔性セルロース粒子に多糖類が所定量付加してなるベースゲルに陽イオン交換基を導入することで、所望の流速特性を示すとともに、これまでにない高い値の吸着特性を示すクロマトグラフィー用充填剤を得ることに成功した。さらに、その過程で、高い極限粘度の多糖類を用いることにより、より簡易な方法でクロマトグラフィー用充填剤を製造できることを見出した。【００１５】
すなわち、本発明は、以下に示したとおりの多孔性セルロース系ゲル、クロマトグラフィー用充填剤及びそれらの製造方法ならびに用途等を提供するものである。【００１６】
［１］多孔性セルロース粒子に、極限粘度０．２１〜０．９０ｄＬ／ｇを有する多糖類が付加してなる多孔性セルロース系ゲルであって、前記多孔性セルロース系ゲルの単位体積あたりの乾燥重量が、前記多孔性セルロース粒子の単位体積あたりの乾燥重量の１．０６〜１．４０倍であることを特徴とする多孔性セルロース系ゲル。
［２］前記多孔性セルロース粒子は、粒子径３０〜２００μｍを有し、且つ、重量平均分子量１．５×１０５Ｄａの標準ポリエチレンオキシドで純水を移動相として使用した時のＫａｖで表されるゲル分配係数０．１５〜０．６を有するものである、［１］記載の多孔性セルロース系ゲル。
［３］前記多糖類はデキストランである、［１］又は［２］記載の多孔性セルロース系ゲル。
［４］前記多糖類はプルランである、[１]又は[２]記載の多孔性セルロース系ゲル。
［５］前記多孔性セルロース粒子は、水膨潤度５〜２０ｍｌ／ｇを有する架橋セルロース粒子である、［１］〜［４］のいずれか１項に記載の多孔性セルロース系ゲル。【００１７】
［６］［１］〜［５］のいずれか１項に記載の多孔性セルロース系ゲルにリガンドが付加してなる、クロマトグラフィー用充填剤。
［７］前記リガンドはスルホン基である、［６］記載の充填剤。
［８］前記リガンドの導入量は、イオン交換容量で０．１３〜０．３０ｍｍｏｌ／ｍｌである、［７］記載の充填剤。
［９］前記リガンドは硫酸エステル基である、［６］記載の充填剤。
［１０］前記リガンドの導入量は、硫黄含量で５０００〜６００００ｐｐｍである、［９］記載の充填剤。
［１１］免疫グロブリン精製用である、［６］〜［８］のいずれか１項に記載の充填剤。
［１２］免疫グロブリンの吸着量が１５０〜２５０ｍｇ／ｍｌである、［１１］記載の充填剤。
［１３］免疫グロブリンの吸着量が１９０〜２５０ｍｇ／ｍｌである、［１２］記載の充填剤。
［１３ａ］血液製剤の製造用である、［９］または［１０］記載の充填剤。
［１３ｂ］免疫グロブリン精製用である、［９］または［１０］記載の充填剤。【００１８】
［１４］多孔性セルロース粒子に、極限粘度０．２１〜０．９０ｄＬ／ｇを有する多糖類が付加してなる多孔性セルロース系ゲルであって、前記多孔性セルロース系ゲルの単位体積あたりの乾燥重量が、前記多孔性セルロース粒子の単位体積あたりの乾燥重量の１．０６〜１．４０倍である多孔性セルロース系ゲルに、リガンドを付加する工程を含む、クロマトグラフィー用充填剤の製造方法。
［１５］前記多孔性セルロース粒子は、粒子径３０〜２００μｍを有し、且つ、重量平均分子量１．５×１０５Ｄａの標準ポリエチレンオキシドで純水を移動相として使用した時のＫａｖで表されるゲル分配係数０．１５〜０．６を有するものである、［１４］記載の方法。
［１６］前記多糖類がデキストランである、［１４］又は［１５］記載の方法。
［１７］前記多糖類がプルランである、［１４］又は［１５］記載の方法。【００１９】
［１８］［６］〜[８]及び[１１]〜［１３］のいずれか１項に記載の充填剤を用いて免疫グロブリンを分離精製する工程を含む、免疫グロブリン製剤の製造方法。
［１８ａ］［９］又は［１０］記載の充填剤を用いて血液製剤を分離精製する工程を含む、血液製剤の製造方法。
［１８ｂ］［９］又は［１０］記載の充填剤を用いて免疫グロブリンを分離精製する工程を含む、免疫グロブリン製剤の製造方法。【００２０】
なお、本明細書において、「多孔性セルロース系ゲル」とは、クロマトグラフィー用の分離剤であって、多孔性セルロース粒子に多糖類が付加してなる多孔性粒子が、その内部に溶媒を含んで、あるいは溶媒を吸収して、膨潤した状態のものをいう。
【発明の効果】
【００２１】
本発明の好ましい態様によれば、流速特性と吸着特性がともに改善されたクロマトグラフィー用充填剤及びそれに好適に用いられる基材を提供することができる。
本発明の好ましい態様によれば、多孔性セルロース粒子に付加させる多糖類として所定の極限粘度を有するデキストランを用いることで、リガンドを効率よく導入することができ、簡便な方法で目的物質に対する吸着性能を高めることができる。
また、本発明の好ましい態様によれば、本発明の多孔性セルロース系ゲルにリガンドとして十分量のスルホン基を導入することで、抗体医薬分野における免疫グロブリンの分離精製に利用可能な陽イオン交換型クロマトグラフィー用ゲルを提供することができる。本発明の好ましい態様によれば、免疫グロブリンの吸着性能を大幅に向上させることができる。
【図面の簡単な説明】
【００２２】
【図１】実施例及び比較例で得られた湿ゲルの一例の分配係数Ｋａｖをプロットしたグラフである。
【発明を実施するための形態】
【００２３】
以下、本発明の多孔性セルロース系ゲル、クロマトグラフィー用充填剤及びそれらの製造方法ならびに用途等について詳細に説明する。
【００２４】
１．多孔性セルロース系ゲル
まず、本発明の多孔性セルロース系ゲルについて説明する。
本発明の多孔性セルロース系ゲルは、多孔性セルロース粒子に、極限粘度０．２１〜０．９０ｄＬ／ｇを有する多糖類が付加してなるものであって、単位体積あたりの乾燥重量が、前記多孔性セルロース粒子の単位体積あたりの乾燥重量の１．０６〜１．４０倍であることを特徴とする。
【００２５】
本発明の多孔性セルロース系ゲルは、多孔性セルロース粒子に所定の極限粘度を有する多糖類が所定量付加してなるものであり、エピクロロヒドリンなどの架橋剤によってセルロース分子間が架橋された多孔性セルロース粒子の表面又は細孔内部を、所定の極限粘度を有する多糖類で修飾することによって、クロマトグラフィー用充填剤に用いたときに高い流速特性を確保するとともに、リガンドを効率よく導入することができるために高い吸着特性を付与することを可能にする。また、本発明では、所定の極限粘度を有する多糖類を用いることで、簡易な方法で所望量の多糖類を多孔性セルロースに付加させることができる。
【００２６】
本発明に用いる多孔性セルロース粒子は、粒子径３０〜２００μｍを有するものが好ましく、粒子径５０〜１５０μｍを有するものが特に好ましい。所望の粒子径は、例えば、ＪＩＳ標準ふるいなどを用いての分級操作により、調整することができる。特に、目開き５４μｍ（線径０．０４ｍｍ）と目開き１２５μｍ（線径０．０８８ｍｍ）でふるったものが、本発明の粒子径を得るのに好適である。
【００２７】
また、本発明に用いる多孔性セルロース粒子の平均粒子径は、８０〜１２０μｍが好ましく、９０〜１１０μｍがより好ましい。多孔性セルロース粒子の平均粒子径は、走査電子顕微鏡又は光学顕微鏡を用いて撮影した任意の数のセルロース粒子写真を実測定し、その平均を求めることで算出できる。具体的な測定方法は、実施例にて示したとおりである。
【００２８】
なお、本発明に用いる多孔性セルロース粒子の真球度（短径／長径）は特に制限されないが、０．８〜１．０の球状の形態を有するものが好ましい。
【００２９】
多孔性セルロース粒子に多糖類を所定量付加させ、最終的に所望とするタンパク質を吸着し回収するために、適度の細孔サイズを持つことが好ましく、本発明に用いる多孔性セルロース粒子は、多孔性の指標として、重量平均分子量１．５×１０５Ｄａの市販の標準ポリエチレンオキシドで、純水を移動相として使用した時のＫａｖで表されるゲル分配係数０．１５〜０．６を有するものが好ましい。該ゲル分配係数は、０．２０〜０．５５がより好ましく、０．２５〜０．５０がさらに好ましい。重量平均分子量１．５×１０５Ｄａの標準ポリエチレンオキシドとしては、例えば、東ソー社製の標準ポリエチレンオキシド「ＳＥ−５」が好ましく挙げられる。
【００３０】
本発明において、ゲル分配係数Ｋａｖは、分子量の標準物質の溶出体積及びカラム体積の関係から次式により求めることができる。
Ｋａｖ＝（Ｖｅ−Ｖ０）／  （Ｖｔ−Ｖ０）
［式中、Ｖｅはサンプルの保持容量（ｍｌ）、Ｖｔは空カラム体積（ｍｌ）、Ｖ０はデキストランＴ２０００保持容量（ｍｌ）である。］
【００３１】
ゲル分配係数Ｋａｖの測定方法は、例えば、L.Fischer著生物化学実験法２「ゲルクロマトグラフィー」第１版（東京化学同人）などに記載されている。具体的な測定方法は、実施例にて示したとおりである。
本発明の多孔性セルロース粒子のゲル分配係数Ｋａｖは、例えば、後述の参考例1に記したセルロース粒子製造時のセルロース溶解濃度の制御により調整できる。結晶セルロース  セオラスＰＨ１０１（商品名、旭化成ケミカルズ株式会社製）を使用した場合、その濃度を好ましくは４〜６％（W/W）に調整することで本発明の多孔性セルロース粒子に好適なゲル分配係数Ｋａｖを得ることができる。さらに、多孔性セルロース粒子のゲル分配係数Ｋａｖは、例えば、セルロース粒子の架橋方法・架橋条件の制御によっても制御可能である。好ましくは、後述の参考例1に記載の架橋方法・架橋条件に制御することにより本発明の多孔性セルロース粒子に好適なゲル分配係数Ｋａｖを得ることができる。当然ながら、セルロース粒子製造時のセルロース溶解濃度の制御とセルロース粒子の架橋方法・架橋条件の制御とを組み合わせた方法を利用してもかまわない。
【００３２】
本発明に用いる多孔性セルロース粒子は、架橋セルロース粒子であっても、未架橋セルロース粒子であってもよいが、本発明の多孔性セルロース系ゲルを基材としてクロマトグラフィー用充填剤を製造したときに、より高い流速特性が得られることから、架橋セルロース粒子を用いることが好ましい。
【００３３】
架橋セルロース粒子は未架橋セルロース粒子を架橋することにより得ることができる。架橋は、それぞれのセルロース粒子内に三次元的な網目構造を形成したセルロース分子の遊離ヒドロキシル基と架橋剤の官能基との間で行われる。
【００３４】
架橋セルロース粒子の製造方法は、特に制限されないが、未架橋セルロース粒子を溶媒中に分散させた懸濁液に架橋剤を反応させることで製造することができる。
溶媒は、未架橋セルロース粒子を分散できるものであれば特に制限されなく、水、アルコールやケトン、エーテル、芳香族炭化水素などの有機溶媒、または水と有機溶媒との混合物のいずれを用いてもよい。これらの溶媒の中でも水溶性溶媒が好ましく、特に水が好ましい。また、架橋反応の効率を上げるために、懸濁液には安価な硫酸ナトリウムなどの無機塩を共存させてもかまわない。
架橋剤は、多官能のものであれば特に制限されず、本発明においては二官能のものが好ましく用いられる。本発明に用いる架橋剤は、セルロースとの結合が化学的に安定であり、反応の際に望ましくない吸着作用を生じうる荷電した基が導入されないことから、エピクロロヒドリン、ポリエチレングリコール又はソルビトールの水酸基をグリシジルエーテル化したエポキシ化合物などが好ましい例として挙げられる。これらの架橋剤は１種単独でも２種以上を組み合わせて使用することもできる。これらの中でも、本発明においては、結合がより強固となるエピクロロヒドリンを用いることが好ましい。
【００３５】
なお、溶媒として水を用いる場合は、アルカリの存在下で架橋反応を行うことが好ましく、アルカリとしては、水酸化ナトリウム、水酸化カリウムなどのアルカリ金属の水酸化物、水酸化カルシウムなどのアルカリ土類金属の水酸化物が挙げられる。中でも、アルカリ金属の水酸化物は溶解性が良好であることから、水酸化ナトリウム、水酸化カリウムが好ましく、水酸化ナトリウムが特に好ましい。
【００３６】
架橋セルロース粒子の製造方法として、より具体的には、例えば、特公昭４３−１００５９号公報、特表２０００−５０８３６１号公報及び特開昭６０−３９５５８号公報などに記載された方法を用いることができる。特に、本発明に好適な多孔性を維持しながら優れた流速特性を有する架橋セルロース粒子を得ることができることから、本参考例１に記載された方法を用いることが好ましい。すなわち、未架橋セルロース粒子を水に分散させた懸濁液に、セルロースモノマーのモル数に対し４〜１２倍量の架橋剤と、架橋剤のモル数に対し０．１〜２倍量のＮａＯＨとを３時間以上かけて連続滴下または分割添加する工程からなる方法にて製造することが好ましい。
【００３７】
本発明に用いる多孔性セルロース粒子の水膨潤度は５〜２０ｍｌ／ｇが好ましく、特に６〜１３ｍｌ／ｇが好ましい。
【００３８】
本発明において多孔性セルロース粒子の水膨潤度は、容積／固形分重量（ｍｌ／ｇ）で定義され、水で膨潤したゲルをメスシリンダーに入れて、その容積が一定になるまで時々振動を与えながら放置した後、容積を測定し、次いで、メスシリンダーからゲルを取り出して、ゲルの全量を乾燥させて多孔性セルロース粒子の乾燥重量を測定し、得られた測定値を用いて次式から求めることができる。
水膨潤度（ｍｌ／ｇ）＝  ゲルの容積（ｍｌ）÷  ゲルの乾燥重量（ｇ）
本発明の多孔性セルロース粒子の水膨潤度は、例えば、後述の参考例1に記したセルロース粒子製造時のセルロース溶解濃度の制御により調整できる。結晶セルロース  セオラスＰＨ１０１（商品名、旭化成ケミカルズ株式会社製）を使用した場合、その濃度を好ましくは４〜６％(w/w)に調整することで本発明の多孔性セルロース粒子に好適な水膨潤度を得ることができる。さらに、多孔性セルロース粒子の水膨潤度はセルロース粒子の架橋方法・架橋条件の制御によっても制御可能である。好ましくは、後述の参考例1に記載の架橋方法・架橋条件に制御することにより本発明の多孔性セルロース粒子に好適な水膨潤度を得ることができる。当然ながら、セルロース粒子製造時のセルロース溶解濃度の制御とセルロース粒子の架橋方法・架橋条件の制御とを組み合わせた方法を利用してもかまわない。
【００３９】
本発明において多孔性セルロース粒子に付加させる多糖類は、極限粘度０．２１〜０．９０ｄＬ／ｇを有するものを用いる。本発明に用いる多糖類が上記極限粘度を有していると、所望量の多糖類を多孔性セルロース粒子に付加させることができる。これにより、クロマトグラフィー用充填剤を製造する際にリガンドを効率的に導入することが可能になり目的物質に対する吸着特性を高めることができる。また、多糖類が上記極限粘度のものを用いると、反応操作にも負荷がかからないといった利点もある。本発明の好ましい態様に用いる多糖類の極限粘度の範囲は、例えば０．２１〜０．９０ｄＬ／ｇであり、０．２１〜０．８０ｄＬ／ｇまたは０．２１〜０．７０ｄＬ／ｇであってもよく、さらに、０．２１〜０．６４ｄＬ／ｇであってもよい。
多糖類の極限粘度は、例えば、市販のものの中から適当な極限粘度を有する多糖類を選択することにより調整するようにしてもよいし、あるいは、公知の方法、例えば、適当な極限粘度の多糖類を生産する微生物を選択し、その微生物から多糖類を得ること、多糖類を生産する微生物の培養条件を変更し、その培養条件で生成された多糖類を得ることなどにより調整するようにしてもよい。
【００４０】
本発明において、多糖類の極限粘度は、日本薬局方１４版に収載された一般測定法における粘度測定法、第１法「毛細管粘度計法」にしたがって、数個の異なる濃度の高分子溶液の粘度を求めて粘度の濃度依存性を測定し、得られた直線の濃度を０に外挿することにより求めることができる。
【００４１】
なお、デキストランの極限粘度は、重量平均分子量と下記の関係式を満たすことが知られていることから、デキストランの極限粘度を、重量平均分子量から求めることもできる。
極限粘度（η）＝９×１０−４×重量平均分子量（Ｍｗ）０．５
【００４２】
重量平均分子量を目安にする場合、本発明に用いる多糖類の重量平均分子量は、６０ｋＤａ以上がより好ましく、７０ｋＤａ以上がさらに好ましい。また、多糖類の重量平均分子量は、５００ｋＤａ以下がより好ましく、３００ｋＤａ以下がさらに好ましい。
【００４３】
本発明に用いる多糖類の具体例としては、反応の際に望ましくない非特異的な吸着作用を生じさせないよう荷電した基をもたず、多孔性セルロース粒子に結合させることができ、かつ、その後にリガンドの導入が可能となるための反応性官能基（好ましくは、水酸基）をもつものであれば特に制限されない。例えば、アガロース、デキストラン、プルラン、デンプン及びそれらの誘導体が挙げられる。これらの中でも、水溶性で反応操作性の点で有利であり、安価に入手できるデキストランを用いることが好ましい。本発明の別の好ましい態様で用いる多糖類は、プルランである。
【００４４】
本発明において、多孔性セルロース粒子に付加する多糖類の量は、多糖類付加前後の単位体積あたり乾燥重量の変化量で表される。すなわち、本発明では、多孔性セルロース系ゲルの単位体積あたりの乾燥重量が、前記多孔性セルロース粒子の単位体積あたりの乾燥重量の１．０６〜１．４０倍であることが好ましい。この比は多糖類の粘度により好適な範囲があるが、概ね、１．１０倍以上がより好ましく、１．１５倍以上がさらに好ましく、１．２０倍以上が特に好ましい。多糖類の付加量が上記範囲であると、本発明の多孔性セルロース系ゲルを用いてクロマトグラフィー用充填剤を製造するときにリガンドを効率よく導入することができ、目的物質の吸着特性を高めることができる。
【００４５】
多孔性セルロース系ゲルの単位体積あたりの乾燥重量及び多孔性セルロース粒子の単位体積あたりの乾燥重量は、次のようにして求めることができる。
まず、多孔性セルロース系ゲル１０．０ｇを５０ｍｌ栓付メスシリンダーに加え、さらに純水を５０ｍｌの線まで加え、栓をして体積が変わらなくなるまで静置する。体積が変わらなくなったらゲルの体積をメスシリンダーの目盛りから読み取る。
次いで、メスシリンダーからゲルを取り出して、ゲルの全量を乾燥させた後、乾燥ゲルの重量を測定する。
各測定値を用いて、下記の式にしたがって、多孔性セルロース系ゲルの単位体積あたりの乾燥重量を求めることができる。
単位体積あたりの乾燥重量（ｇ／ｍｌ）＝ゲルの乾燥重量（ｇ）÷ゲルの体積（ｍｌ）
多孔性セルロース粒子の単位体積あたりの乾燥重量も、上記と同様にして求めることができる。具体的な測定方法は、実施例にて示したとおりである。
多孔性セルロース系ゲルの単位体積あたりの乾燥重量及び多孔性セルロース粒子の単位体積あたりの乾燥重量は、例えば、使用する多糖類の分子量を選択することや多孔性セルロース粒子への付加量を制御することなどで調整できる。
【００４６】
本発明において多孔性セルロース粒子に多糖類を付加させる方法は、多糖類を多孔性セルロース粒子に化学的な共有結合によって結合させることができるものであれば特に制限されない。例えば、溶媒中、アルカリの存在下、多孔性セルロース粒子を架橋剤と反応させ、次いで、得られた反応生成物を多糖類と反応させることにより、多孔性セルロース粒子に多糖類を付加させることができる。反応に用いる架橋剤は、二官能または多官能のものであれば特に制限されなく、多孔性セルロース粒子の架橋に用いられるものと同様のものを例示することができる。特にエピクロロヒドリンを用いることが好ましい。反応に用いるアルカリは、多孔性セルロース粒子の架橋に用いられるものと同様のものを例示することができる。反応に用いる溶媒は、多孔性セルロース粒子を分散できるものであれば特に制限されない。例えば、多孔性セルロース粒子の架橋に用いたものと同じものを例示することができる。これらの中でも特に水が好ましい。なお、反応効率を上げるために反応混合物中に硫酸ナトリウムなどの無機塩を共存させてもよい。
【００４７】
多孔性セルロース粒子に多糖類を付加させる方法としては、特開昭６０−７７７６９号公報に記載された方法を用いてもよい。すなわち、架橋セルロース粒子にエピクロロヒドリンを反応させてエポキシ基を導入し、これにデキストラン硫酸又はその塩を反応させることにより、架橋セルロース粒子にデキストランを付加させることができる。この方法によれば、未反応のデキストラン硫酸又はその塩を回収して再利用できるという利点がある。
【００４８】
上記のように多孔性セルロース粒子に所定の極限粘度を有する多糖類を付加させて本発明の多孔性セルロース系ゲルを得ることができる。こうして得られた本発明の多孔性セルロース系ゲルにリガンドを付加することにより、所望の流速特性を付与できるとともに、目的物質の吸着特性に優れたクロマトグラフィー用充填剤を得ることができる。
【００４９】
２．クロマトグラフィー用充填剤
次に、本発明のクロマトグラフィー用充填剤について述べる。
本発明のクロマトグラフィー用充填剤は、前述した本発明の多孔性セルロース系ゲル中に存在する反応性官能基の少なくとも一部にリガンドが付加してなるものである。多孔性セルロース粒子に所定の極限粘度を有する多糖類が所定量付加してなる本発明の多孔性セルロース系ゲルは、流速特性が優れている上に、リガンドを効率よく導入することができるため、これにリガンドが付加してなる本発明のクロマトグラフィー用充填剤は流速特性及び吸着特性に優れている。
【００５０】
リガンドの種類及び導入量に応じて目的の化合物に対する親和性が付与されるため、リガンドの種類及び導入量は、用途等に応じて適宜選択すればよい。リガンドの種類としては、イオン交換基、疎水基、アフィニティー基などがあり、具体的には、ジエチルアミノ、アミノエチル、カルボキシメチル、スルホンエチル、スルホン、フェニル、リン酸エステル基、硫酸エステル基、ファニルホウ酸基、Protein  A、その他のアフィニティーを有する反応性官能基などが挙げられる。
【００５１】
本発明のクロマトグラフィー用充填剤は、本発明の多孔性セルロース系ゲルの反応性官能基の少なくとも一部にリガンドを付加することによって、容易に得ることができる。
【００５２】
例えば、本発明の多孔性セルロース系ゲルが有する反応性官能基（例えば水酸基など）の少なくとも一部にスルホン基を導入することにより、リゾチーム及び免疫グロブリンなどのタンパク質の分離精製に好適なクロマトグラフィー用充填剤を得ることができる。あるいは、本発明の多孔性セルロース系ゲルが有する反応性官能基（例えば水酸基など）の少なくとも一部に硫酸エステル基を導入することにより、リゾチーム、血液凝固因子ＩＸ、免疫グロブリンなどの分離精製に好適なクロマトグラフィー用充填剤を得ることができる。
【００５３】
例えば、本発明の多孔性セルロース系ゲルにスルホン基を導入する際は、次のようにして行うことができる。
まず、反応容器にスルホン化剤を準備する。スルホン化剤としては、３−クロロー２ヒドロキシプロパンスルホン酸ナトリウム又は３−ブロモプロパンスルホン酸ナトリウムなどのハロアルカンスルホン酸；１，４−ブタンサルトン又は１，２−エポキシエタンスルホン酸などのエポキシドを有するスルホン酸等が挙げられる。これらの中でも、１，４−ブタンサルトン又は１，２−エポキシエタンスルホン酸などのエポキシドを有するスルホン酸を用いることが好ましい。スルホン化剤の使用量は、目的とするスルホン基の導入率及び反応条件によって任意に選択すればよく、例えば、多孔性セルロース系ゲル中の反応性官能基に対して、０．００１〜１当量を用いるのが適当である。
【００５４】
次に、乾燥させた多孔性セルロース系ゲルをスルホン化剤中に加えて反応させる。反応温度及び反応時間は、溶媒やスルホン化剤の種類によっても異なるが、不活性ガス中で、通常０〜１００℃、好ましくは２０〜８５℃で、好ましくは０．５〜２４時間、より好ましくは０．５〜１０時間行う。
【００５５】
反応終了後、反応混合物にアルカリ水溶液、例えば水酸化ナトリウム水溶液を加えて中和してもよい。
その後、得られた反応混合物を濾過または遠心分離することにより、生成物を回収し、水で中性になるまで洗浄して、目的物質を得ることができる。スルホン基の導入量は、スルホン化剤の使用量を変更することなどによって調整することができ、クロマトグラフィー充填剤の用途などに応じて適宜決定すればよい。具体的には、スルホン化剤の使用量を増やすことによって、スルホン基の導入量を増やすことができる。
スルホン基の導入方法の詳細は、特開２００１−３０２７０２号公報及び特開平９−２３５３０１号公報などを参照することができる。
【００５６】
本発明のクロマトグラフィー用充填剤におけるリガンドの導入量は特に制限されないが、所望の吸着特性が得られることから、イオン交換容量で０．１３〜０．３０ｍｍｏｌ／ｍｌであることが好ましく、０．１５ｍｍｏｌ／ｍｌ以上が特に好ましい。また、０．２０ｍｍｏｌ／ｍｌ以下が特に好ましい。なお、本明細書において「イオン交換容量」とは、体積ゲルあたりのリガンドモル量を意味する。具体的な測定方法は、実施例にて示したとおりである。
【００５７】
また、本発明の多孔性セルロース系ゲルに硫酸エステル基を導入する際は、次のようにして行うことができる。
本発明の多孔性セルロース系ゲルへの硫酸エステル基の導入は、例えば、米国特許第４，４８０，０９１号パンフレットや特開２００６−２７４２４５号公報などに開示の通常知られた方法、即ち、ジメチルホルムアミドやピリジンなどの溶媒中で硫酸化剤にクロロスルホン酸を作用させる方法が利用できる。その際の硫酸化剤の使用量は、目的とする粒子の硫黄含量により異なるが、セルロースゲルと硫酸化剤の重量比（セルロースゲル：硫酸化剤）は、１００：１０〜１００：１００、好ましくは１００：１０〜１００：５０の範囲であるのが適当である。反応は、溶媒、硫酸化剤の種類によっても異なるが、不活性ガス中で、０〜１００℃、好ましくは２０〜８５℃にて、０．５〜２４時間、好ましくは０．５〜１０時間行う。
【００５８】
その後、得られた反応混合物を濾過または遠心分離することにより、生成物を回収し、水で中性になるまで洗浄して、目的物質を得ることができる。硫酸エステル基の導入量は、上述の通り硫酸化剤の仕込み量などによって調整することができ、クロマトグラフィー充填剤の用途などに応じて適宜決定すればよい。具体的には、セルロースゲルに対する硫酸化剤の重量比率をあげることによって、硫酸エステル基の導入量を増やすことができる。
【００５９】
本発明のクロマトグラフィー用充填剤における硫酸エステル基の導入量は特に制限されないが、所望の吸着特性が得られることから、硫黄含量で５０００〜６００００ｐｐｍであることが好ましく、１００００ｐｐｍ以上が特に好ましい。また、５００００ｐｐｍ以下が特に好ましい。なお、本明細書において「硫黄含量」とは、多孔性セルロースゲルの全乾燥重量に占める硫黄重量分の割合を意味する。具体的な測定方法は、実施例にて示したとおりである。
【００６０】
本発明のクロマトグラフィー用充填剤は特に免疫グロブリンの分離精製に好適に用いられる。本発明の多孔性セルロース系ゲルを用いることにより、所望量のスルホン基を効率よく導入することができるので、免疫グロブリンに対する親和性を付与することができる。本発明の好ましい態様によれば、本発明のクロマトグラフィー用充填剤における免疫グロブリンの吸着量は１１０〜２５０ｍｇ／ｍｌである。さらに、本発明の好ましい態様によれば、スルホン基の導入量を適宜調整することで、免疫グロブリンに対して１５０〜２５０ｍｇ／ｍｌ、より好ましくは１９０〜２５０ｍｇ／ｍｌの吸着量を得ることもでき、免疫グロブリンの分離精製に有用なクロマトグラフィー用充填剤を提供することができる。なお、本明細書において「免疫グロブリンの吸着量」とは、実施例にて示した測定方法によって測定された体積ゲルあたりの免疫グロブリンの吸着量を意味する。
【００６１】
リガンドが硫酸エステル基である本発明のいくつかの態様のクロマトグラフィー用充填剤は、ヘパリンゲル代替のクロマトグラフィー用充填剤として好適に利用することができる。本態様のクロマトグラフィー用充填剤は、リゾチームなどの種々のタンパク質の分離精製に好適に用いることができる。好ましくは、本態様のクロマトグラフィー用充填剤におけるリゾチームの吸着量は、５０〜２５０ｍｇ／ｍｌである。さらに、硫酸エステルの導入量を適宜調整することで、リゾチームに対して１００〜２５０ｍｇ／ｍｌの吸着量を得ることもでき、リゾチームの分離精製に有用なクロマトグラフィー用充填剤を提供することができる。なお、本明細書において「リゾチームの吸着量」とは、実施例にて示した測定方法によって測定された体積ゲルあたりのリゾチームの吸着量を意味する。
【００６２】
さらには、本発明のクロマトグラフィー用充填剤を用いて免疫グロブリンを分離精製することにより、簡便な方法で高純度の免疫グロブリン製剤を提供することができる。
あるいは、本発明のいくつかの態様のクロマトグラフィー用充填剤を、ヘパリンゲル代替のクロマトグラフィー用充填剤として用いて、血漿中などから血液製剤を分離精製することにより、簡便な方法で血液製剤を提供することができる。
尚、本明細書に記載した全ての文献及び刊行物は、その目的にかかわらず参照によりその全体を本明細書に組み込むものとする。また、本明細書は、本願の優先権主張の基礎となる日本国特許出願である特願2009−37651号（2009年2月20日出願）および特願2009−260183号（2009年11月13日出願）の特許請求の範囲、明細書、および図面の開示内容を包含する。
【実施例】
【００６３】
以下、実施例を挙げて本発明をさらに詳細に説明するが、本発明は何らこれらに制限されるものではない。【００６４】
＜参考例１＞
架橋セルロース粒子の調製
Journal of Chromatography,195(1980)、221-230、特開昭５５−４４３１２号公報に記載された方法にしたがい、下記のようにしてチオシアン酸カルシウム６０重量％水溶液に溶解させるセルロース濃度を６％（ｗ／ｗ）又は１０％（ｗ／ｗ）とするセルロース粒子を製造した。【００６５】
（Ａ）６％球状セルロース粒子の製造
（１）１００ｇのチオシアン酸カルシウム６０重量％水溶液に６．４ｇの結晶性セルロース（旭化成ケミカルズ株式会社製、商品名：セオラスＰＨ１０１）を加え、１１０〜１２０℃に加熱して溶解した。
（２）この溶液に界面活性剤としてソルビタンモノオレエート６ｇを添加し、１３０〜１４０℃に予め加熱したｏ−ジクロロベンゼン４８０ｍｌ中に滴下し、２００〜３００ｒｐｍにて攪拌分散した。
（３）次いで、上記分散液を４０℃以下まで冷却し、メタノール１９０ｍｌ中に注ぎ、粒子の懸濁液を得た。
（４）この懸濁液を濾過分別し、粒子をメタノール１９０ｍｌにて洗浄し、濾過分別した。この洗浄操作を数回行った。
（５）さらに大量の水で洗浄した後、目的とする球状セルロース粒子を得た。
（６）次いで、球状セルロース粒子をふるいにかけて、所望の粒子サイズ間隔（５０〜１５０μｍ、平均粒子径１００μｍ）にした。【００６６】
（Ｂ）１０％球状セルロース粒子の製造
６．４ｇの結晶性セルロースを１０．０ｇの結晶性セルロースを用いたことを除いて、上記６％球状セルロース粒子の製造と同様にして１０％球状セルロース粒子を得た。【００６７】
次に、得られたセルロース粒子を、目開き５４μｍ（線径０．０４ｍｍ）と目開き１２５μｍ（線径０．０８８ｍｍ）の金網篩による篩操作で分級した。
分級後のセルロース粒子の平均粒子径は１００μｍであり、水膨潤度は、それぞれ、６％セルロース粒子で１６．４ｍｌ/ｇ、１０％セルロース粒子で９．６ｍｌ／ｇであった。【００６８】
次いで、得られたセルロース粒子を下記の方法にしたがって架橋した。【００６９】
（Ａ）架橋６％セルロース粒子の調製
（１）上記で得られた６％球状セルロース粒子１００ｇ（含水率１０．８）を、１２１ｇの純水に６０ｇのＮａ２ＳＯ４を溶解した液に加え、撹拌した。混合物の温度を５０℃にして２時間撹拌を継続した。
（２）次に、この混合物に４５重量％のＮａＯＨ水溶液３．３ｇとＮａＢＨ４０．５ｇとを加え、撹拌した。初期アルカリ濃度［ＮａＯＨ］は０．６９％（ｗ／ｗ）であった。
（３）５０℃で混合物の撹拌を継続しながら、４５重量％のＮａＯＨ水溶液４８ｇと、エピクロロヒドリン５０ｇとをそれぞれ２５等分した量を、１５分置きにおよそ６時間かけて添加した。
（４）添加終了後、この混合物を温度５０℃で１６時間反応させた。
（５）この混合物を温度４０℃以下に冷却した後、酢酸２．６ｇを加え、中和した。
（６）反応混合物を濾過してゲルを回収し、純水で濾過洗浄し、目的の架橋６％セルロース粒子を得た。【００７０】
得られた架橋６％セルロース粒子の水膨潤度、平均粒子径、並びに、標準ポリエチレンオキシド（東ソー社製）ＳＥ−５（重量平均分子量４．３×１０４Ｄａ）又はＳＥ−１５(重量平均分子量１．５×１０５Ｄａ)を用いて純水を移動相として測定したＫａｖは以下のとおりである。
水膨潤度            １１．４ｍｌ／ｇ
平均粒子径          １００μｍ
ゲル分配係数Ｋａｖ  ０．３８（ＳＥ−１５）、０．６０（ＳＥ−５）【００７１】
（Ｂ）架橋１０％セルロース粒子の調製
（１）上記で得られた１０％球状セルロース粒子１００ｇ（含水率６．３）を、２８２ｇの純水に１０４ｇのＮａ２ＳＯ４を溶解した液に加え、撹拌した。混合物の温度を５０℃にして２時間撹拌を継続した。
（２）次に、この混合物に４５重量％のＮａＯＨ水溶液５．７ｇとＮａＢＨ４０．９ｇとを加え、撹拌した。初期アルカリ濃度［ＮａＯＨ］は０．６９％ｗ／ｗであった。
（３）５０℃で混合物の撹拌を継続しながら、４５重量％のＮａＯＨ水溶液８３ｇと、エピクロロヒドリン８５ｇとをそれぞれ２５等分した量を、１５分置きにおよそ６時間かけて添加した。
（４）添加終了後、この混合物を温度５０℃で１６時間反応させた。
（５）この混合物を温度４０℃以下に冷却した後、酢酸４．０ｇを加え、中和した。
（６）反応混合物を濾過してゲルを回収し、純水で濾過洗浄し、目的の架橋１０％セルロース粒子を得た。【００７２】
得られた架橋１０％セルロース粒子の水膨潤度、平均粒子径、並びに、標準ポリエチレンオキシド（東ソー社製）ＳＥ−５（重量平均分子量４．３×１０４Ｄａ）又はＳＥ−１５(重量平均分子量１．５×１０５Ｄａ)を用いて純水を移動相として測定したＫａｖは以下のとおりである。
水膨潤度            ７．１ｍｌ／ｇ
平均粒子径          １００μｍ
ゲル分配係数Ｋａｖ  ０．２７（ＳＥ−１５）、０．４７（ＳＥ−５）【００７３】
次に、架橋セルロース粒子に多糖類を付加させるために、下記の方法で架橋セルロース粒子にエポキシ基を導入した。【００７４】
＜参考例２Ａ＞
架橋６％セルロース粒子のエポキシ化
１Ｌセパラブルフラスコに吸引ろ過した架橋６％セルロース粒子を２００ｇ入れた。そこへ純水１６０ｍｌを入れ、蓋をして該フラスコを３０℃の温浴へ浸した。フラスコ内の温度が３０℃になったら、水酸化ナトリウム水溶液（水酸化ナトリウム５４ｇ、純水１３３ｇ）とエピクロロヒドリン１２０ｇとを加えて、３０℃で２時間攪拌した。
２時間後、反応混合物を吸引ろ過し、得られた湿ゲルを３倍量の純水で５回洗浄した。
洗浄後、得られたゲルを吸引ろ過して余分な水分を除き、湿ゲルの状態で保存した。【００７５】
＜参考例２Ｂ＞
架橋１０％セルロース粒子のエポキシ化
架橋６％セルロース粒子に代えて架橋１０％セルロース粒子を用いたことを除いて、参考例２Ａと同様の手順でエポキシ化反応を行った。【００７６】
次に、参考例２Ａ又は２Ｂで得られたエポキシ化架橋セルロース粒子にデキストランを付加して多孔性セルロース系ゲルを得、さらにこれにスルホン化処理を行ってクロマトグラフィー用充填剤を得た。【００７７】
＜実施例１＞
５００ｍｌセパラブルフラスコに純水４３ｇとデキストラン７０（名糖産業、極限粘度０．２３ｄＬ／ｇ、重量平均分子量約７０，０００）３２．０ｇを加え、室温で溶解するまで攪拌した。
溶解したらそこへ参考例２Ａで得られた湿ゲル６０ｇを加え、３０℃で１時間攪拌した。次に、該フラスコに４５％（ｗ／ｗ）水酸化ナトリウム水溶液を６．６ｇ加え、そのまま３０℃で１８時間攪拌した。１８時間後反応混合物を吸引ろ過し、得られた湿ゲルを３倍量の純水で５回洗浄した。洗浄後、湿ゲルを吸引ろ過して余分な水分を除き、湿ゲルの状態で保存した。標準ポリエチレンオキシド（東ソー社製）ＳＥ−５（重量平均分子量４．３×１０４）で純水を移動相に使用して求めたＫａｖは０．３０であった。参考例１（Ａ）で得られた架橋６％セルロースのＫａｖに対する割合は５０％であった。また、得られた湿ゲルの単位体積あたりの乾燥重量は、架橋６％セルロース粒子の単位体積あたりの乾燥重量の１．０６倍であった。
さらに、５０ｍｌ栓付三角フラスコへ得られた湿ゲル５ｇを入れた。そこへ硫酸ナトリウム（和光純薬）５ｇ、水酸化ナトリウム水溶液（水酸化ナトリウム０．９８ｇ、純水７．８ｇ）を入れ、５０℃のインキュベーターで３０分攪拌した。３０分後１、４−ブタンサルトン（和光純薬）１．４１ｇを加え、５０℃で６時間攪拌した。６時間後反応溶液を吸引ろ過し、得られたゲルを５倍量の純水で５回洗浄した。洗浄後、得られたゲルを吸引ろ過して余分な水分を除き、湿ゲルの状態で保存した。このようにして、リガンドとしてスルホン基を導入した湿ゲルを得た。この時のイオン交換容量は０．１７ｍｍｏｌ／ｍｌであり、γ―グロブリン１０％動的吸着容量は、１４６ｍｇ／ｍｌであった。【００７８】
＜実施例２＞
デキストラン７０を２４．８ｇで実施したことを除いて、実施例１と同様にして湿ゲルを得た。標準ポリエチレンオキシド（東ソー社製）ＳＥ−５（重量平均分子量４．３×１０４）で純水を移動相に使用して求めたＫａｖは０．３７であった。参考例１（Ａ）で得られた架橋６％セルロースのＫａｖに対する割合は６２％であった。また、得られた湿ゲルの単位体積あたりの乾燥重量は、架橋６％セルロース粒子の単位体積あたりの乾燥重量の１．０９倍であった。
さらに、実施例１と同様に、１，４−ブタンサルトン１．２８ｇを用いて、得られたゲルをスルホン化し、湿ゲルの状態で保存した。この時のイオン交換容量は０．１３ｍｍｏｌ／ｍｌであり、γ―グロブリン１０％動的吸着容量は１２２ｍｇ／ｍｌであった。【００７９】
＜実施例３＞
デキストラン７０に代えて高分子デキストランＥＨ（名糖産業、極限粘度０．４２ｄＬ／ｇ、重量平均分子量約１７８，０００〜２１８，０００）１７．５ｇを用いたことを除いて、実施例１と同様にして湿ゲルを得た。標準ポリエチレンオキシド（東ソー社製）ＳＥ−５（重量平均分子量４．３×１０４）で純水を移動相に使用して求めたＫａｖは０．１７であった。参考例１（Ａ）で得られた架橋６％セルロースのＫａｖに対する割合は２８％であった。また、得られた湿ゲルの単位体積あたりの乾燥重量は、架橋６％セルロース粒子の単位体積あたりの乾燥重量の１．１１倍であった。
さらに、実施例１と同様に、１，４−ブタンサルトン１．３９ｇを用いて、得られたゲルをスルホン化し、湿ゲルの状態で保存した。この時のイオン交換容量は０．１５ｍｍｏｌ／ｍｌであり、γ―グロブリン１０％動的吸着容量は１２４ｍｇ／ｍｌであった。【００８０】
＜実施例４＞
デキストラン７０に代えて高分子デキストランＥＨ３３．０ｇを用いたことを除いて、実施例１と同様にして湿ゲルを得た。標準ポリエチレンオキシド（東ソー社製）ＳＥ−５（重量平均分子量４．３×１０４）で純水を移動相に使用して求めたＫａｖは０．０３であった。参考例１（Ａ）で得られた架橋６％セルロースのＫａｖに対する割合は５％であった。また、得られた湿ゲルの単位体積あたりの乾燥重量は、架橋６％セルロース粒子の単位体積あたりの乾燥重量の１．３４倍であった。
さらに、実施例１と同様に、１，４−ブタンサルトン１．５７ｇを用いて、得られたゲルをスルホン化し、湿ゲルの状態で保存した。この時のイオン交換容量は０．１９ｍｍｏｌ／ｍｌであり、γ―グロブリン１０％動的吸着容量は２４１ｍｇ／ｍｌであった。【００８１】
＜実施例５＞
デキストラン７０に代えてデキストランＴ５００（Ｐｈａｒｍａｃｏｓｍｏｓ、重量平均分子量５００ｋＤａ、極限粘度０．６４ｄＬ／ｇ）１０．９ｇを用いたことを除いて、実施例１と同様にして湿ゲルを得た。標準ポリエチレンオキシド（東ソー社製）ＳＥ−５（重量平均分子量４．３×１０４）で純水を移動相に使用して求めたＫａｖは０．２１であった。参考例１（Ａ）で得られた架橋６％セルロースのＫａｖに対する割合は３５％であった。また、得られた湿ゲルの単位体積あたりの乾燥重量は、架橋６％セルロース粒子の単位体積あたりの乾燥重量の１．１０倍であった。
さらに、実施例１と同様に、１，４−ブタンサルトン１．２９ｇを用いて得られたゲルをスルホン化し、湿ゲルの状態で保存した。この時のイオン交換容量は０．１４ｍｍｏｌ／ｍｌであり、γ―グロブリン１０％動的吸着容量は１１７ｍｇ／ｍｌであった。【００８２】
＜実施例６＞
デキストラン７０に代えてデキストランＴ５００を１７．３ｇ用いたことを除いて、実施例１と同様にして湿ゲルを得た。標準ポリエチレンオキシド（東ソー社製）ＳＥ−５（重量平均分子量４．３×１０４）で純水を移動相に使用して求めたＫａｖは０．１７であった。参考例１（Ａ）で得られた架橋６％セルロースのＫａｖに対する割合は２８％であった。また、得られた湿ゲルの単位体積あたりの乾燥重量は、架橋６％セルロース粒子の単位体積あたりの乾燥重量の１．２２倍であった。
さらに、実施例１と同様に、１，４−ブタンサルトン１．４１ｇを用いて、得られたゲルをスルホン化し、湿ゲルの状態で保存した。この時のイオン交換容量は０．１４ｍｍｏｌ／ｍｌであり、γ―グロブリン１０％動的吸着容量は１９９ｍｇ／ｍｌであった。【００８３】
＜実施例７＞
デキストラン７０に代えてデキストランＴ５００を２４．５ｇ用いたことを除いて、実施例１と同様にして湿ゲルを得た。標準ポリエチレンオキシド（東ソー社製）ＳＥ−５（重量平均分子量４．３×１０４）で純水を移動相に使用して求めたＫａｖは０．０２であった。参考例１（Ａ）で得られた架橋６％セルロースのＫａｖに対する割合は３％であった。また、得られた湿ゲルの単位体積あたりの乾燥重量は、架橋６％セルロース粒子の単位体積あたりの乾燥重量の１．３４倍であった。
さらに、実施例１と同様に、１，４−ブタンサルトン１．５５ｇを用いて得られたゲルをスルホン化し、湿ゲルの状態で保存した。この時のイオン交換容量は０．１７ｍｍｏｌ／ｍｌであり、γ―グロブリン１０％動的吸着容量は２１７ｍｇ／ｍｌであった。【００８４】
＜比較例１＞
デキストラン７０に代えてデキストラン４０（名糖産業、極限粘度０．１７ｄＬ／ｇ、重量平均分子量約４０，０００）３３ｇを用いたことを除いて、実施例１と同様にして湿ゲルを得た。標準ポリエチテンオキシド（東ソー社製）ＳＥ−５（重量平均分子量４．３×１０４）で純水を移動相に使用して求めたＫａｖは０．４２であった。参考例１（Ａ）で得られた架橋６％セルロースのＫａｖに対する割合は７０％であった。また、得られた湿ゲルの単位体積あたりの乾燥重量は、架橋６％セルロース粒子の単位体積あたりの乾燥重量の１．１０倍であった。
さらに、実施例１と同様に、１、４−ブタンスルトン１．２９ｇを用いて得られたゲルをスルホン化し、湿ゲルの状態で保存した。この時のイオン交換容量は０．１３ｍｍｏｌ／ｍｌであり、γ―グロブリン１０％動的吸着容量は１０１ｍｇ／ｍｌであった。【００８５】
＜比較例２＞
デキストラン７０（名糖産業、極限粘度０．２３ｄＬ／ｇ、重量平均分子量約７０，０００）１７．５ｇを用いたことを除いて、実施例１と同様にして湿ゲルを得た。標準ポリエチレンオキシド（東ソー社製）ＳＥ−５（重量平均分子量４．３×１０４）で純水を移動相に使用して求めたＫａｖは０．４３であった。参考例１（Ａ）で得られた架橋６％セルロースのＫａｖに対する割合は７２％であった。また、得られた湿ゲルの単位体積あたりの乾燥重量は、架橋６％セルロース粒子の単位体積あたりの乾燥重量の１．０４倍であった。
さらに、実施例１と同様に、１，４−ブタンサルトン１．２３ｇを用いて得られたゲルをスルホン化し、湿ゲルの状態で保存した。この時のイオン交換容量は０．１３ｍｍｏｌ／ｍｌであり、γ―グロブリン１０％動的吸着容量は７０ｍｇ／ｍｌであった。【００８６】
＜比較例３＞
デキストラン７０に代えて高分子デキストランＥＨ（名糖産業、極限粘度０．４２ｄＬ／ｇ、重量平均分子量約２００，０００）１１．０ｇを用いたことを除いて、実施例１と同様にして湿ゲルを得た。標準ポリエチレンオキシド（東ソー社製）ＳＥ−５（重量平均分子量４．３×１０４）で純水を移動相に使用して求めたＫａｖは０．３２であった。参考例１の架橋６％セルロースのＫａｖに対する割合は５３％であった。また、得られた湿ゲルの単位体積あたりの乾燥重量は、架橋６％セルロース粒子の単位体積あたりの乾燥重量の１．０５倍であった。
さらに、実施例１と同様に、１，４−ブタンサルトン１．２６ｇを用いて得られたゲルをスルホン化し、湿ゲルの状態で保存した。この時のイオン交換容量は０．１２ｍｍｏｌ／ｍｌであり、γ―グロブリン１０％動的吸着容量は７６ｍｇ／ｍｌであった。【００８７】
実施例１〜７及び比較例１〜３の結果を表１にまとめた。
【表１】
2010095673.tif 000002
【００８８】
表１に示したとおり、実施例で得られた多孔性セルロース系ゲルのγ−グロブリン吸着量は、比較例のものと比べて顕著に高い数値を示した。【００８９】
なお、上記実施例及び比較例において、γ−グロブリン１０％動的吸着容量、Ｋａｖ、デキストラン付加前後の乾燥重量の変化量、イオン交換容量及び平均粒子径は、下記の測定法１〜５にしたがって求めた。【００９０】
［測定法１］
γ−グロブリンを用いた動的吸着容量の測定
（１）使用機器及び試薬
ＬＣシステム    ：  ＢｉｏＬｏｇｉｃＬＰ（ＢＩＯＲＡＤ）
バッファー      ：  酢酸バッファーＰＨ４．３、０．０５ＭＮａＣｌ
抗体            ：  γ―グロブリン、人血清由来（和光純薬）
カラム          ：  ガラスカラム内径５ｍｍ、長さ５０ｍｍ（ＥＹＥＬＡ）
（２）測定方法
まず抗体をバッファーに溶かし１ｍｇ／ｍｌの抗体溶液を作製した。そしてカラムにイオン交換基を付加したゲルを隙間のないよう充填した。次にカラムをシステムに接続しバッファーを用いて、カラム流出液のＵＶ（紫外線吸光度、280nm）と電気伝導度が一定になるまで流速１ｍｌ／分で平衡化した。その後、ベースラインのＵＶをゼロにした。バイパスラインから抗体溶液を流しカラムへの流路を抗体溶液で置換した。次にバイパスラインからカラムへのラインへ切り変え、カラムに抗体溶液を流速１ｍｌ／ｍｉｎで流した。カラム流出液のＵＶをモニターし、カラム流出液のＵＶが、予め測定しておいた抗体溶液のＵＶの１０％に達した時点で抗体溶液を流すのを止めた。以下の式により１０％動的吸着容量を求めた。尚、この分析は２０℃の部屋で行った。
｛抗体溶液濃度（ｍｇ／ｍｌ）×抗体溶液を流し始めてから終えるまでの時間（ｍｉｎ）×流速（ｍｌ／ｍｉｎ）−空カラム容量｝／カラム体積＝１０％動的吸着容量（ｍｇ／ｍｌ）【００９１】
［測定法２］
多孔性セルロースゲルのゲル分配係数Ｋａｖの測定
（１）使用機器及び試薬
カラム      ：  エンプティカラム１／４×４．０ｍｍ  Ｉ．Ｄ×３００ｍｍ、
１０Ｆ（東ソー）
リザーバー  ：  パッカ・３/８（東ソー）
ポンプ      ：  ＰＯＭＰ  Ｐ−５００  （Ｐｈａｒｍａｃｉａ）
圧力計      ：  ＡＰ−５３Ａ（ＫＥＹＥＮＣＥ）【００９２】
（２）カラム充填法
カラムとリザーバーを接続しカラム下部にエンドフィッティングを接続した。Ｋａｖを測定するゲルを減圧濾過した湿ゲルの状態で１５ｇ計りとり、５０ｍｌビーカーへ入れた。そこへ超純水２０ｍｌ加え軽く攪拌した。粒子またはゲルが溶液に分散した状態でリザーバーの壁を伝わらせるようにカラムへゆっくり加えた。ビーカーへ残ったゲルは少量の超純水ですすぎゆっくりとカラムへ加えた。その後リザーバーの上部ぎりぎりまで超純水を加えリザーバーの蓋をした。リザーバー上部へアダプターを接続しポンプで超純水を送液した。送液ラインの途中に圧力計を接続しておき圧力をモニターした。圧力が０．３ＭＰａになるまで流速を上げ、その後３０分超純水を流しながら充填した。充填が終わったらポンプを止めアダプターとリザーバーの蓋を外した。次にリザーバーの中の超純水をピペットで吸いだした。リザーバーを外し、カラムからはみ出したゲルを除きエンドフィッティングを接続した。
多孔性セルロース粒子のゲル分配係数Ｋａｖの求め方も、上記多孔性セルロースゲルの方法と同様である。【００９３】
（３）Ｋａｖ測定装置
システム              ：  ＳＣＬ−１０ＡＰＶＰ（ＳＨＩＭＡＺＵ）
ワークステーション    ：  ＣＬＡＳＳ−ＶＰ（ＳＨＩＭＡＺＵ）
ＲＩ検出器            ：  ＲＩＤ−１０Ａ（ＳＨＩＭＡＺＵ）
ポンプ                ：  ＬＣ−１０ＡＴ（ＳＨＩＭＡＺＵ）
オートインジェクター  ：  ＳＩＬ−１０ＡＤＶＰ（ＳＨＩＭＡＺＵ）【００９４】
（４）Ｋａｖ測定サンプル
１．デキストランＴ２０００（Ｐｈａｒｍａｃｉａ）
２．ＳＥ−７０（東ソー）分子量５．８×１０５
３．ＳＥ−３０（東ソー）分子量３．０×１０５
４．ＳＥ−１５（東ソー）分子量１．５×１０５
５．ＳＥ−８（東ソー）分子量１．０１×１０５
６．ＳＥ−５（東ソー）分子量４．３×１０４
７．ＳＥ−２（東ソー）分子量２．７７×１０４
８．ＰＥＧ１９０００（ＳＣＩＥＮＴＩＦＩＣ  ＰＯＬＹＭＥＲ  ＰＲＯＤＵＣＴＳ）分子量１９７００
９．ＰＥＧ８６５０（ＰＯＬＹＭＥＲ  ＬＡＢＯＲＡＴＯＲＩＥＳ）分子量８６５０
１０．ＰＥＧ４１２０（ＰＯＬＹＭＥＲ  ＬＡＢＯＲＡＴＯＲＩＥＳ）分子量４１２０【００９５】
（５）Ｋａｖ導出式
Ｋａｖ＝（Ｖｅ−Ｖ０）／  （Ｖｔ−Ｖ０）
［式中、Ｖｅはサンプルの保持容量（ｍｌ）、Ｖｔは空カラム体積（ｍｌ）、Ｖ０はデキストランＴ２０００保持容量（ｍｌ）である。］【００９６】
（６）測定結果
Ｋａｖプロットの一例を図１に示す。【００９７】
［測定法３］
デキストラン付加前後の乾燥重量変化量の測定
参考例１で得られた架橋セルロース粒子１０．０ｇを５０ｍｌ栓付メスシリンダーに加え、さらに純水を５０ｍｌの線まで加え、栓をして体積が変わらなくなるまで静置する。体積が変わらなくなったらゲルの体積をメスシリンダーの目盛りから読み取る。
次いで、メスシリンダーからゲルを取り出して、ゲルの全量を、８０℃のオーブンで１６時間乾燥させた後、乾燥ゲルの重量を測定する。得られた測定値から、下記の式にしたがって、架橋セルロース粒子の単位体積あたりの乾燥重量を求めることができる。
単位体積あたりの乾燥重量（ｇ／ｍｌ）＝ゲルの乾燥重量（ｇ）÷ゲルの体積（ｍｌ）
デキストラン付加反応後の湿ゲルについても同様にして単位体積あたりの乾燥重量（ｇ／ｍｌ）を求め、架橋セルロース粒子の単位体積あたりの乾燥重量に対する乾燥重量変化を算出する。【００９８】
［測定法４］
イオン交換容量測定法
ブタンサルトンを付加した湿ゲル１ｍｌをビーカーに秤量し、０．５ｍｏｌ／ｌ塩酸（和光純薬）を加えて３分間攪拌した。その後、吸引濾過により塩酸を取り除き、さらに純水で洗浄した。
洗浄したゲル１ｍｌをビーカーに加え、０．１ｍｏｌ／ｌ水酸化ナトリウム溶液（和光純薬）３ｍｌとフェノールフタレイン溶液１滴を加えた。この溶液に、０．１ｍｏｌ／ｌ塩酸（和光純薬）を溶液の色が透明になるまで加えた。透明になるまで加えた塩酸量をＸｍｌとすると、ゲル１ｍｌあたりのイオン交換容量（ＩＥＣ）は、次式
（０．１×３/１０００−０．１×Ｘ／１０００）×１０００  （ｍｍｏｌ／ｍｌ）
で求めることができる。【００９９】
［測定法５］
平均粒子径の測定
スライドグラスに湿潤セルロース粒子を取り、光学顕微鏡を用いて倍率１００倍で撮影した写真から任意に２００粒子の直径を測定し、その平均値を平均粒子径とした。【０１００】
＜実施例８＞
１０％架橋ゲルの実施例
架橋６％セルロース粒子の代わりに参考例２Ｂで得られた架橋１０％セルロース粒子を用い、デキストラン７０を５４ｇ用いたことを除いて、実施例１と同様にして湿ゲルを得た。この時のデキストラン付加量は１６．３ｍｇ／ｍｌであった。標準ポリエチレンオキシド（東ソー社製）ＳＥ−５（重量平均分子量４．３×１０４）で純水を移動相に使用して求めたＫａｖは０．２４であった。参考例１（Ｂ）で得られた架橋１０％セルロースのＫａｖに対する割合は５１％であった。また、得られた湿ゲルの単位体積あたりの乾燥重量は、架橋１０％セルロース粒子の単位体積あたりの乾燥重量の１．１０倍であった。
５０ｍｌ栓付三角フラスコへ得られた湿ゲル５ｇを加え、そこへ硫酸ナトリウム（和光純薬）５ｇ、水酸化ナトリウム水溶液（水酸化ナトリウム１．５５ｇ、純水１５．３７ｇ）を入れ５０℃のインキュベーターで３０分攪拌した。３０分後、１、４−ブタンサルトン（和光純薬）４．１１ｇを加え、５０℃で６時間攪拌した。６時間後、反応混合物を吸引ろ過し、得られたゲルを５倍量の純水で５回洗浄した。洗浄後のゲルを吸引ろ過して余分な水分を除き、湿ゲルの状態で保存した。この時のイオン交換容量は０．２８ｍｍｏｌ／ｍｌであり、γ―グロブリン１０％動的吸着容量は１２５ｍｇ／ｍｌであった。
上記の結果から、１０％架橋セルロース粒子を用いても、６％架橋セルロース粒子を用いた場合と同様に免疫グロブリンを効率よく分離精製することができるクロマトグラフィー用充填剤が得られることが実証された。【０１０１】
＜実施例９＞
５００ｍｌセパラブルフラスコに純水４０ｇとプルラン（林原社製、化粧品用プルラン、極限粘度０．７３ｄＬ／ｇ）２４ｇを加え、室温で溶解するまで攪拌した。
溶解したらそこへ参考例２Ａで得られた湿ゲル６０ｇを加え、３０℃で１時間攪拌した。次に、該フラスコに４５％（ｗ／ｗ）水酸化ナトリウム水溶液を６．４ｇ加え、そのまま３０℃で１８時間攪拌した。１８時間後反応混合物を吸引ろ過し、得られた湿ゲルを３倍量の純水で５回洗浄した。洗浄後、湿ゲルを吸引ろ過して余分な水分を除き、湿ゲルの状態で保存した。得られた湿ゲルの単位体積あたりの乾燥重量は、架橋６％セルロース粒子の単位体積あたり乾燥重量の１．２４倍であった。【０１０２】
さらに、５０ml栓付三角フラスコへ得られた湿ゲル８ｇを入れた。そこへ硫酸ナトリウム（和光純薬）８．９ｇ、水酸化ナトリウム水溶液（水酸化ナトリウム１．８ｇ、純水１５ｇ）を入れ、５０℃のインキュベーターで３０分攪拌した。３０分後１、４−ブタンサルトン（和光純薬）１．２ｇを加え、５０℃で６時間攪拌した。６時間後反応溶液を吸引ろ過し、得られたゲルを５倍量の純水で５回洗浄した。洗浄後、得られたゲルを吸引ろ過して余分な水分を除き、湿ゲルの状態で保存した。このようにして、リガンドとしてスルホン基を導入した湿ゲルを得た。この時のイオン交換容量は０．１３ｍｍｏｌ／ｍｌであり、γ―グロブリン１０％動的吸着容量は、１７８  ｍｇ／ｍｌであった。【０１０３】
実施例６との比較から判るように、デキストランの代わりの多糖類にプルランを用いてもγ−グロブリン吸着量は高い値を示した。【０１０４】
＜実施例１０−１＞
硫酸エステルのリガンド導入
実施例４に記載した方法と同様にして高分子デキストランＥＨと反応させて得た湿ゲル１００gに３００gのメタノールを加え室温で１０分間攪拌した後、吸引ろ過した。この作業を５回繰り返すことによりメタノール置換ゲルを得た。このゲルを水分含量が２．５％（ｗ／ｗ）になるまで５０〜６０℃にて真空乾燥した。５００ｍｌセパラブルフラスコにピリジン２００ｇを攪拌しながら１０℃以下まで冷却後、窒素雰囲気下、クロロスルホン酸４ｇを滴下した。滴下終了後、１０℃以下で1時間反応させた後、６５℃まで加熱した。６５℃到達後、前記乾燥させたゲル３０ｇを投入し、攪拌下４時間反応させた。反応終了後、２５℃にて一晩放置し、その後、２０％ｗ／ｗＮａＯＨを添加して中和した。反応混合物をろ過してゲルを回収し、純水で中性になるまで洗浄し、硫酸エステル基をリガンドに持つ湿ゲルを得た。【０１０５】
＜実施例１０−２＞
実施例１０−１の湿ゲルの下記測定法６に従って測定したリゾチームの吸着量は、ゲル1ｍｌあたり９７ｍｇであった。またこのゲルの下記測定法７に従って求めた硫酸化度（硫黄含量）は２２２００ｐｐｍであった。【０１０６】
本実施例のデキストランが付加されてなる多孔性セルロースゲルはリガンドを例えば硫酸エステルとするクロマトグラフィー用充填剤としての利用も可能である。本実施例のゲルはデキストランが硫酸エステル化されたリガンドであるため、ヘパリンゲル代替のクロマトグラフィー用充填剤としての利用も可能である。【０１０７】
［測定法６］
リゾチーム吸着量の測定
内径７ｍｍのカラムに上記実施例１０−１の湿ゲルを１ｍｌ充填し０．０５Ｍトリス塩酸緩衝液（ｐＨ９．５）で５０ｍｌ/ｈの流量で０．６時間平衡化した。濃度が５．０ｍｇ／ｍｌになるようにリゾチーム（和光純薬社製）に０．０５Ｍトリス塩酸緩衝液（ｐＨ９．５）を加え溶解し、この溶液１００ｍｌを前記の充填ゲルに５０ｍｌ/ｈの流量で通液し、リゾチームを充填ゲルに吸着させた。さらに、充填ゲルを０．０５Ｍトリス塩酸緩衝液（ｐＨ９．５）で５０ｍｌ/ｈの流量で５０ｍｌ洗浄した。これら、リゾチーム溶液と洗浄液の充填ゲル通過液を全量回収し、２５０ｍｌにメスアップした。充填ゲルにおけるリゾチーム吸着量は吸着前後の２８０ｎｍの吸光度より計算されたリゾチームの差し引きによって求めた。具体的には、それぞれのリゾチーム溶液を１０倍希釈した溶液の、２８０ｎｍの吸光度は下記の通りであった。
５．０ｍｇ／ｍｌリゾチーム溶液の吸光度  Ａ２８０＝１．２５０
充填ゲルの通過液＋洗浄液の吸光度  Ａ２８０＝０．３９７
リゾチーム吸着量（ｍｇ／ｍｌ−ｇｅｌ）＝
５．０ｘ１００−５．０ｘ（０．３９７／０１．２５０）ｘ２５０＝１０３【０１０８】
［測定法７］
硫酸化度（硫黄含量）の測定
硫黄含量は、「イオンクロマトグラフィー法」（文献名：改訂5版分析化学便覧ｐ３０（社団法人  日本分析化学会編）にしたがい、次に記載の方法によって求めた。６０℃で１６〜２０時間真空乾燥したサンプルを乳鉢ですりつぶし、更に、１０５℃にて２時間乾燥した。この乾燥試料０．０５ｇに２Ｍの塩酸２．５ｍｌを加え、１１０℃にて１６時間加水分解した。氷冷後、上澄液を１ｍｌ採取し、２Ｍの水酸化ナトリウム水溶液で中和し、２５ｍｌにメスアップした。カラムに横河電気社製ＩＣＳ−Ａ−２３を用い、オーブン温度４０℃、溶離液に３ｍＭ  Ｎａ２ＣＯ３溶液、除去液に１５ｍＭ  硫酸をそれぞれ１ｍｌ／ｍｉｎの流量の条件で使用し、横河電機社製ＩＣ７０００イオンクロマトアナライザーを用いて分析し、さらに後述の標準溶液から作成した検量線を基にＳＯ４濃度を求めた。ブランク値は乾燥試料を加えずに同様に操作し時の値とした。ＳＯ４標準液（関東化学社製  陰イオン混合標準液IV）より２μｇ／ｍｌ液を本測定法の標準溶液とし、更に段階希釈し、同様の条件でイオンクロマトアナライザーにて分析し、検量線を作成した。イオン含量は以下の式により求めた。
硫黄含量（ｐｐｍ）＝（Ｘ試料−Ｘブランク）ｘ２５ｘ２．５ｘ０．３３３３／０．０５（試料量  ｇ）
上記式中、Ｘ試料、ＸブランクはＳＯ４標準液による検量線から求めた濃度（ｐｐｍ）である。
【産業上の利用可能性】
【０１０９】
本発明のクロマトグラフィー用充填剤は流速特性及び目的物質に対する吸着特性に優れているため、各種分野における目的物質の分離精製用充填剤として有用である。本発明の好ましい態様のクロマトグラフィー用充填剤は、免疫グロブリンの吸着性能が特に優れているため、抗体医薬の分離精製に好適に用いられる。
【図１】
2010095673.tif 000003
【国際調査報告】
2010095673.tif 000004
2010095673.tif 000005
2010095673.tif 000006
2010095673.tif 000007